(57)【要約】【課題】本発明によれば、高い全光透過性及び低いヘーズを有する吸湿フィルムを提供することができる。【解決手段】本発明の光透過性吸湿フィルムは、樹脂及び樹脂中に分散している吸湿性粒子を含んでいる。吸湿性粒子は、非晶質ケイ酸アルミニウムを含有し、平均粒径が５０μｍ以下である。樹脂は、エステル部分を有する。【選択図】図１
2018024748.tif 000002
【特許請求の範囲】
【請求項１】
樹脂及び前記樹脂中に分散している吸湿性粒子を含んでおり、
前記吸湿性粒子は、非晶質ケイ酸アルミニウムを含有し、
平均粒径が５０μｍ以下であり、かつ
前記樹脂は、エステル部分又はカルボキシル基を有する、
光透過性吸湿フィルム。
【請求項２】
前記吸湿性粒子が、非晶質ケイ酸アルミニウム及び粘土の複合体である、請求項１に記載の光透過性吸湿フィルム。
【請求項３】
前記吸湿性粒子の平均粒径が３０ｎｍ以下である、請求項１又は２に記載の光透過性吸湿フィルム。
【請求項４】
前記吸湿性粒子と前記樹脂の合計に対して、１０ｗｔ％〜５０ｗｔ％の前記吸湿性粒子を含んでいる、請求項１〜３のうち一項に記載の光透過性吸湿フィルム。
【請求項５】
前記樹脂がエステル部分又はカルボキシル基を側鎖に有する、請求項１〜４のうち一項に記載の光透過性吸湿フィルム。
【請求項６】
前記樹脂がエチレン−酢酸ビニル共重合体及びエチレン−メチルメタクリレート共重合体からなる群より選択される、請求項１〜５のうち一項に記載の光透過性吸湿フィルム。
【請求項７】
前記樹脂が前記エチレン−酢酸ビニル共重合体である場合には、前記エチレン−酢酸ビニル共重合体が、２０ｗｔ％以上の酢酸ビニル部分を有し、かつ
前記樹脂が前記エチレン−メチルメタクリレート共重合体である場合には、前記エチレン−メチルメタクリレート共重合体が、１０ｗｔ％以上のメチルメタクリレート部分を有する、
請求項６に記載の光透過性吸湿フィルム。
【請求項８】
全光線透過率が、ＪＩＳ  Ｋ７３６１−１（１９９７年）に準拠して測定したときに９０％以上であり、かつヘーズが、ＪＩＳ  Ｋ７１３６（２０００年）に準拠したときに１６％以下である、請求項１〜７のうち一項に記載の光透過性吸湿フィルム。
【発明の詳細な説明】
【技術分野】
【０００１】
本発明は、光透過性を有する吸湿フィルムに関する。
【背景技術】
【０００２】
従来、食品、医薬品、電子部品、精密機械、及びエネルギー等の分野において、吸湿や酸性ガスに起因する品質劣化を防ぐ目的で、乾燥剤や酸吸着剤を同梱する方法がとられている。これらの分野においては、長期にわたって吸湿及び酸性ガスの吸収を行うため、種々の手段が開示されている。
【０００３】
特許文献１〜４は、吸湿剤として使用可能な物質の一つとして、ケイ酸アルミニウムを挙げている。特許文献１は、吸湿フィルムを有する有機ＥＬ素子を開示している。また、特許文献２は、吸湿剤とバインダーからなる塗工液を支持体に塗布、乾燥させることによって吸放湿性シートを製造する方法を開示している。そして、特許文献３及び４は、いずれも吸湿剤と樹脂繊維を組み合わせた成形体を開示している。
【０００４】
特許文献５及び６は、いずれも樹脂中にケイ酸アルミニウムを含有するフィルムを開示している。しかしながら、特許文献５では、ケイ酸アルミニウムをマット剤として用いており、特許文献６では、ケイ酸アルミニウムをヒートシール強度及び剥離時のジップアップ性強化のために使用しており、いずれもケイ酸アルミニウムを吸湿剤として使用していない。
【先行技術文献】
【特許文献】
【０００５】
【特許文献１】特開２００６−１１４３９９号公報
【特許文献２】特開２０１２−１１０８１８号公報
【特許文献３】特開２０１２−１１０８１８号公報
【特許文献４】特開２００４−２６２０２２号公報
【特許文献５】特開２０１３−４１１６３号公報
【特許文献６】特開平１１−１１５０８８号公報
【発明の概要】
【発明が解決しようとする課題】
【０００６】
樹脂中に吸湿剤を有する吸湿フィルムは、低い全光透過率、及び／又は高いヘーズを有する場合がある。
【０００７】
ディスプレイ及び一部の包装用積層体等の製品に吸湿フィルムを適用する場合、高い透明性が要求される。そのため、この様な製品に適用される吸湿フィルムは、高い全光透過性を有するのみでなく、低いヘーズも有することが求められる。
【０００８】
特許文献１が開示する吸湿フィルムは、全光透過率を高くするという点について検討されているが、しかしヘーズを低くするという点については検討されていない。
【０００９】
また、特許文献３及び４が開示する吸湿フィルムは、いずれも吸湿剤と樹脂繊維を組み合わせて用いており、全光透過性及びヘーズについては検討されていない。
【００１０】
したがって、本発明の主題は、高い全光透過性及び低いヘーズを有する吸湿フィルムを提供することを目的とする。
【課題を解決するための手段】
【００１１】
上記主題を解決するための手段は、下記のとおりである：
【００１２】
〈態様１〉
樹脂及び前記樹脂中に分散している吸湿性粒子を含んでおり、
前記吸湿性粒子は、非晶質ケイ酸アルミニウムを含有し、
平均粒径が５０μｍ以下であり、かつ
前記樹脂は、エステル部分又はカルボキシル基を有する、
光透過性吸湿フィルム。
〈態様２〉
前記吸湿性粒子が、非晶質ケイ酸アルミニウム及び粘土の複合体である、態様１に記載の光透過性吸湿フィルム。
〈態様３〉
前記吸湿性粒子の平均粒径が３０ｎｍ以下である、態様１又は２に記載の光透過性吸湿フィルム。
〈態様４〉
前記吸湿性粒子と前記樹脂の合計に対して、１０ｗｔ％〜５０ｗｔ％の前記吸湿性粒子を含んでいる、態様１〜３のうち一項に記載の光透過性吸湿フィルム。
〈態様５〉
前記樹脂がエステル部分又はカルボキシル基を側鎖に有する、態様１〜４のうち一項に記載の光透過性吸湿フィルム。
〈態様６〉
前記樹脂がエチレン−酢酸ビニル共重合体及びエチレン−メチルメタクリレート共重合体からなる群より選択される、態様１〜５のうち一項に記載の光透過性吸湿フィルム。
〈態様７〉
前記樹脂が前記エチレン−酢酸ビニル共重合体である場合には、前記エチレン−酢酸ビニル共重合体が、２０ｗｔ％以上の酢酸ビニル部分を有し、かつ
前記樹脂が前記エチレン−メチルメタクリレート共重合体である場合には、前記エチレン−メチルメタクリレート共重合体が、１０ｗｔ％以上のメチルメタクリレート部分を有する、
態様６に記載の光透過性吸湿フィルム。
〈態様８〉
全光線透過率が、ＪＩＳ  Ｋ７３６１−１（１９９７年）に準拠して測定したときに９０％以上であり、かつヘーズが、ＪＩＳ  Ｋ７１３６（２０００年）に準拠したときに１６％以下である、態様１〜７のうち一項に記載の光透過性吸湿フィルム。
【発明の効果】
【００１３】
本発明によれば、高い全光透過性及び低いヘーズを有する吸湿フィルムを提供することができる。
【図面の簡単な説明】
【００１４】
【図１】図１は、本発明の一つの実施形態に基づく光透過性吸湿フィルムの内部を光が透過している模式図である。
【図２】図２は、従来の吸湿フィルムの内部を光が透過している模式図である。
【図３】図３は、本発明の一つの実施形態に基づく光透過性吸湿フィルムを有するディスプレイ装置の模式図である。
【図４】図４は、本発明の一つの実施形態に基づく光透過性吸湿フィルムを有する包装用積層体の模式図である。
【発明を実施するための形態】
【００１５】
以下、本発明の実施の形態について詳述する。なお、本発明は、以下の実施の形態に限定されるのではなく、発明の本旨の範囲内で種々変形して実施できる。
【００１６】
本発明の光透過性吸湿フィルムは、樹脂及び樹脂中に分散している吸湿性粒子を含んでいる。吸湿性粒子は、非晶質ケイ酸アルミニウムを含有し、平均粒径が５０μｍ以下である。樹脂は、エステル部分又はカルボキシル基を有する。
【００１７】
原理によって限定されるものではないが、本発明の作用原理は以下のとおりであると考える。
【００１８】
樹脂に吸湿剤を混練して吸湿フィルムを作製した場合、吸湿フィルムの全光線透過率が低くなること及び／又はヘーズが高くなること、すなわちシースルー性が低下することがある。これは、樹脂中に吸湿剤が存在することにより、吸湿フィルム中に入射する光が、吸湿剤によって反射され、又は散乱することを、原因の一つとする。
【００１９】
本発明者らは、エステル部分又はカルボキシル基を有する樹脂と吸湿剤としての非晶質ケイ酸アルミニウムを混合して吸湿フィルムを作製することにより、樹脂と吸湿剤の親和性等により、吸湿フィルムのシースルー性を高めることができることを見出した。
【００２０】
本発明の一つの実施形態に基づく光透過性吸湿フィルムは、十分な吸湿性を維持しつつ、高い全光線透過率及び低いヘーズを有する。
【００２１】
図１は、本発明の一つの実施形態に基づく光透過性吸湿フィルムの内部を光が透過している模式図である。図１において、本発明の光透過性吸湿フィルム（１０）は、内部に吸湿性粒子（２０）を含有している。本発明の光透過性吸湿フィルム（１０）を通る光（３０）は、吸湿性粒子（２０）による散乱・反射の影響をほとんど受けることなく、光透過性吸湿フィルム（１０）を透過することができる。そのため、発明の光透過性吸湿フィルム（１０）は高いシースルー性を有する。
【００２２】
図２は、従来の吸湿フィルムの内部を光が透過している模式図である。図２において、従来の吸湿フィルム（１１）は、内部に吸湿性粒子（２０）を含有している。従来の吸湿フィルム（１１）を通る光（３０）は、吸湿性粒子（２０）による散乱・反射の影響をうける。そのため、従来の吸湿フィルム（１１）は低いシースルー性を有する。
【００２３】
〈吸湿性粒子〉
吸湿性粒子は、吸湿性を有し、吸湿剤として用いることができる粒子である。本発明に用いられる吸湿性粒子は、非晶質ケイ酸アルミニウムを含有している。吸湿性粒子は、非晶質ケイ酸アルミニウム及び粘土の複合体であってよい。吸湿性粒子は、樹脂中に分散している。
【００２４】
吸湿性粒子の平均粒径は、５０μｍ以下である。吸湿性粒子の平均粒径は、５０μｍ以下、２５μｍ以下、又は１０μｍ以下であってよい。
【００２５】
また、吸湿性粒子の平均粒径は、５０ｎｍ以下、４０ｎｍ以下、３０ｎｍ以下、２０ｎｍ以下、又は１０ｎｍ以下であることが好ましい。これは、吸湿性粒子の平均粒径が小さいことにより、シースルー性が向上することに加えて、吸湿性粒子の表面積が大きくなり、光透過性吸湿フィルムの吸湿性をより高めることができるためである。
【００２６】
なお、本願明細書において、「平均粒径」とは、特に断りがない限り、透過電子顕微鏡（ＴＥＭ）を用いて、無作為に選択した１００個以上の粒子の最大となる対角線を測定、または丸みを帯びている場合は長軸（長方向の接線）を測定した場合のそれらの測定値の算術平均値をいう。
【００２７】
吸湿性粒子は、吸湿性粒子と樹脂の合計に対して、１０ｗｔ％以上、１５ｗｔ％以上、２０ｗｔ％以上、又は２５ｗｔ％以上であってよく、５０ｗｔ％以下、４５ｗｔ％以下、４０ｗｔ％以下、３５ｗｔ％以下、又は３０ｗｔ％以下であってよい。
【００２８】
〈樹脂〉
本発明において用いられる樹脂は、エステル部分又はカルボキシル基を有するものであれば特に限定されない。樹脂は、特に、側鎖にエステル部分又はカルボキシル基を有することが好ましい。これは、エステル部分又はカルボキシル基が側鎖にあるほうが、吸湿性粒子が分散しやすいためである。
【００２９】
エステル部分又はカルボキシル基を有する樹脂としては、例えばエチレン−アクリル酸共重合体、エチレン−メタクリル酸共重合体、エチレン−エチルアクリレート共重合体、エチレン−ブチルアクリレート共重合体、エチレン−メチルアクリレート共重合体、及びエチレン−酢酸ビニル共重合体等からなる群より選択することができる。
【００３０】
本発明において用いられる樹脂としては、例えば、エチレン−酢酸ビニル共重合体又はエチレン−メチルメタクリレート共重合体を挙げることができる。
【００３１】
なお、エチレン−酢酸ビニル共重合体は、エチレンと酢酸ビニルとを少なくとも含むモノマーから重合して得られる共重合体である。また、エチレン−メチルメタクリレート共重合体は、エチレンとメタクリル酸メチルとを少なくとも含むモノマーから重合して得られる共重合体である。
【００３２】
また、樹脂がエチレン−酢酸ビニル共重合体である場合には、エチレン−酢酸ビニル共重合体が、吸湿性粒子と樹脂の合計に対して１０ｗｔ％以上、１４ｗｔ％以上、２０ｗｔ％以上、２５ｗｔ％以上、３０ｗｔ％以上、３５ｗｔ％以上、又は４０ｗｔ％以上の酢酸ビニル部分を有していることが好ましい。また、樹脂がエチレン−メチルメタクリレート共重合体である場合には、エチレン−メチルメタクリレート共重合体が、吸湿性粒子と樹脂の合計に対して１０ｗｔ％以上、１４ｗｔ％以上、２０ｗｔ％以上、２５ｗｔ％以上、３０ｗｔ％以上、３５ｗｔ％以上、又は４０ｗｔ％以上のメチルメタクリレート部分を有することが好ましい。樹脂がエステル部分又はカルボキシル基をより多く有することにより、吸湿性粒子との親和性などが改良されるためである。
【００３３】
〈厚さ〉
本発明における光透過性吸湿フィルムの厚さは、２００μｍ以下、１８０μｍ以下、１５０μｍ以下、１２０μｍ以下、又は１００μｍ以下であってよい。また、本発明における光透過性吸湿フィルムの厚さは、２５μｍ以上、５０μｍ以上、又は７５μｍ以上であってよい。
【００３４】
〈全光線透過率及びヘーズ〉
本発明において、光透過性吸湿フィルムは、厚さが１００μｍのときの全光線透過率が９０％以上であり、かつヘーズが１６％以下であることが好ましい。全光線透過率が低すぎる場合、及び／又はヘーズが高すぎる場合には、フィルムの透明性が低下するためである。
【００３５】
全光線透過率は、９０％以上、９１％以上、９２％以上、又は９３％以上であってよい。
【００３６】
ヘーズは、１６％以下、１４％以下、１２％以下、１０％以下、８％以下、５％以下、又は２％以下であってよい。
【００３７】
なお、ヘーズとは、フィルムの濁度（又は曇度）を表わす指標である。ヘーズは、フィルム表面の粗さに起因する光線の反射及び散乱、又はフィルム内部における光の内部散乱によって決まる。
【００３８】
ヘーズは、拡散透過光の全光線透過率に対する拡散透過率の割合として求めることができる。
【００３９】
ヘーズが０％に近いほどフィルムの透明性が高く、ヘーズが１００％に近いほどフィルムの濁りが大きいことを示している。
【００４０】
なお、全光線透過率はＪＩＳ  Ｋ７３６１−１（１９９７年）に準拠して、またヘーズはＪＩＳ  Ｋ７１３６（２０００年）に準拠して、例えばヘーズ・透過率測定計（ＨＲ−１００、株式会社村上色彩研究所製）を用いて測定することができる。
【００４１】
〈スキン層〉
スキン層は、光透過性吸湿フィルムに含有される吸湿性粒子の脱落を防止し、かつ包装容器としての強度、例えば引張破壊強さや他のフィルム、積層体とのヒートシール強度を持たせるため、光透過性吸湿フィルムの一方又は両方の面に積層されている随意の層である。
【００４２】
スキン層は樹脂で構成することができ、製膜安定性を向上させ、かつ／又は吸湿性粒子の脱落や外部への直接の接触を防ぐこと、並びに／又は基材フィルムと積層する表面平滑性を付与することができる。
【００４３】
スキン層を構成する樹脂としては、フィルムに一般的に用いられている樹脂を用いることができる。光透過性吸湿フィルムの両側にスキン層を積層させた場合、それぞれのスキン層を構成する樹脂は、同一であっても異なっていてもよい。
【００４４】
スキン層を構成する樹脂は、例えばポリスチレン系樹脂、ポリエステル系樹脂、アクリル系樹脂、ポリアミド系樹脂、ポリビニルアルコール系樹脂、ポリウレタン系樹脂、ポリオレフィン系樹脂、ポリカーボネート樹脂、ポリスルホン樹脂、及びこれらの誘導体、並びにこれらの混合物が挙げられる。また、上述の<樹脂>においてあげた樹脂を用いることもできる。
【００４５】
スキン層の厚さは、１μｍ以上、３μｍ以上、５μｍ以上、又は７μｍ以上であることができ、また５０μｍ以下、４０μｍ以下、３０μｍ以下、２０μｍ以下、又は１５μｍ以下であることができる。光透過性吸湿フィルムの両側にスキン層を積層させた場合、これらのスキン層の厚さは同一であっても異なっていてもよい。
【００４６】
〈光透過性吸湿フィルムの使用例〉
本発明の光透過性吸湿フィルムは、例えばディスプレイ装置に用いることができる。
【００４７】
図３は、本発明の光透過性吸湿フィルムを有するディスプレイ装置の構成の略図である。図３において、ディスプレイ装置（２００）は、発光表示素子（１１０）と基材（１２０）との間に本発明の光透過性吸湿フィルム（１００）を有する。
【００４８】
また、本発明の光透過性吸湿フィルムは、例えば包装用積層体に用いることができる。
【００４９】
図４は、本発明の光透過性吸湿フィルムを有する包装用積層体の構成の略図である。図４において、包装用積層体（３００）は、本発明の光透過性吸湿フィルム（１００）、光透過性吸湿フィルムと積層されている透明基材フィルム（１３０）を含んでいる。
【００５０】
本発明の光透過性吸湿フィルムを有する包装用積層体は、包装袋として用いることができる。この様な包装袋は、具体的には、図４に記載される包装用積層体を１枚又は複数枚含んでおり、かつ１枚又は複数枚の包装用積層体の光透過性吸湿フィルム側の一部が、この積層体の他の部分又は他のフィルムとヒートシールされていることによって袋状にされていることができる。
【００５１】
さらに、この包装袋は、内容物、及び内容物を密封している包装袋を具備している、内容物入り包装袋であってよい。
【実施例】
【００５２】
《実施例１〜５、及び比較例１〜４》
〈フィルムの製造〉
下記の工程により、実施例１〜５、及び比較例１〜４の吸湿フィルムを作製した。
【００５３】
１．プレミキシング
熱可塑性樹脂及び吸湿性粒子を所定の分量で秤量し、１７０℃、１５００ｒｐｍの条件で、高速ミキサー（ヘンシェルミキサー、日本コークス株式会社製）で混練して、熱可塑性樹脂と吸湿性粒子の混練物を作製した。
【００５４】
なお、熱可塑性樹脂は、実施例１、並びに比較例１及び３ではエチレン−酢酸ビニル共重合体（ＥＶＡ）を、実施例２〜５、及び比較例２ではエチレン−メチルメタクリレート共重合体（ＥＭＭＡ）を、比較例４ではポリプロピレン（ランダムコポリマー）（ＰＰ（ランダム））を、それぞれ用いた。
【００５５】
また、実施例１〜５、及び比較例４では、平均粒径が５０μｍの非晶質ケイ酸アルミニウム（キョーワード７００、協和化学工業株式会社製）を用いた。これに対して比較例１及び２では、平均粒径が５０μｍのケイ酸マグネシウム（キョーワード６００）を用いた。また、比較例３では、平均粒径が３０μｍのケイ酸カルシウム（フローライトＲ）用いた。
【００５６】
また、実施例１〜３及び比較例１〜４における吸湿性粒子の配合量は、吸湿性粒子と樹脂の合計に対して３０ｗｔ％である。他の実施例及び比較例と異なり、実施例４及び５における吸湿性粒子の配合量は、吸湿性粒子と樹脂の合計に対してそれぞれ１０ｗｔ％及び５０ｗｔ％である。
【００５７】
下記の〈結果〉において示されている表１に、実施例１〜５、及び比較例１〜４に用いた熱可塑性樹脂及び吸湿性粒子を示している。なお、表１において、樹脂の「全光線透過率」及び「ヘーズ」は、樹脂が元から有している全光線透過率及びヘーズである。また、「ＶＡ又はＭＭＡ含有率」は、樹脂中の酢酸ビニル（ＶＡ）又はメチルメタクリル酸（ＭＭＡ）の質量％を表している。さらに、「銘柄」は、樹脂の商品名を示している。
【００５８】
２．マスターバッチの作製
上記「１．プレミキシング」において作製した混練物を粉砕し、１７０℃の条件で、二軸押出機（ＰＣＭ−３０、株式会社池貝）でペレット化して、マスターバッチを作製した。
【００５９】
３．多層製膜
上記「２．マスターバッチの作製」で作製したマスターバッチを用いて、１７０℃、成膜厚み１００μｍ、引取速度１０ｍ／ｍｉｎの条件で、押出成膜装置（ＫＺＷ１５ＴＷ−４５ＭＧ−ＮＨ−２２００）でフィルム化して、吸湿フィルムを作製した。
【００６０】
〈飽和吸湿量の測定〉
下記の方法により、実施例１〜５、及び比較例１〜４の吸湿フィルムの飽和吸湿量を測定した。
【００６１】
吸湿フィルムを、一辺の長さが約１０ｃｍの正方形の吸湿フィルム片に切り出して、重量を測定した。次に、吸湿フィルム片を４０℃、９０％ＲＨ環境下で４８時間放置した後、２３℃、５０％ＲＨ環境下で２４時間放置して、吸湿フィルム片に吸湿させた。その後、吸湿フィルム片の重量を測定した。
【００６２】
吸湿フィルム片の吸湿後の重量を吸湿前の重量で除することにより得た吸湿フィルム片の吸湿前後の重量変化率を、飽和吸湿量とした。
【００６３】
〈シースルー性の測定〉
下記の方法により、実施例１〜５、及び比較例１〜４の吸湿フィルムのシースルー性を測定した。
【００６４】
吸湿フィルムを、一辺の長さが約１０ｃｍの正方形の吸湿フィルム片３片に切り出した。その後、３片の吸湿フィルム片それぞれについて、ヘーズ・透過率測定計（ＨＲ−１００、株式会社村上色彩研究所）を用いて全光線透過率、及びヘーズを測定した。なお、全光線透過率は、ＪＩＳ  Ｋ７３６１−１（１９９７年）に準拠して、かつヘーズは、ＪＩＳ  Ｋ７１３６（２０００年）に準拠して行った。また、下記の表１に記載の結果は、吸湿フィルム片３つの測定値の平均値である。
【００６５】
〈結果〉
表１は、飽和吸湿量及びシースルー性（全光線透過率及びヘーズ）の測定結果を示している。
【００６６】
【表１】
2018024748.tif 000003
【００６７】
表１に示すように、樹脂としてＥＶＡ又はＥＭＭＡを用い、かつ吸湿性粒子として非晶質ケイ酸アルミニウムを用いた実施例１〜５は、高いシースルー性（高い全光透過率かつ低いヘーズ）を有していた。特に、実施例１では、全光線透過率は９２．８％かつヘーズは２．２％という、非常に高いシースルー性を有していた。
【００６８】
これに対して、樹脂としてＥＶＡ又はＥＭＭＡを用い、かつ吸湿性粒子としてケイ酸マグネシウム又はケイ酸カルシウムを用いた比較例１〜３、及び樹脂としてＰＰ（ランダム）を用い、かつ吸湿性粒子として非晶質ケイ酸アルミニウムを用いた比較例４は、低いシースルー性（低い全光透過率かつ高いヘーズ）を有していた。特に、比較例１〜４は、非常に高いヘーズを有していた。
【００６９】
《実施例６及び７、並びに比較例８〜１０》
〈吸湿フィルムの作製〉
下記の工程により、実施例６及び７、並びに比較例８〜１０の吸湿フィルムを作製した。
【００７０】
１．プレミキシング
熱可塑性樹脂及び吸湿性粒子を所定の分量で秤量し、１５００ｒｐｍの条件で、３０分間、高速ミキサー（ヘンシェルミキサー、日本コークス株式会社製）で混練して、熱可塑性樹脂と吸湿性粒子の混練物を作製した。
【００７１】
実施例６及び７、並びに比較例８〜１０では、吸湿性粒子として非晶質ケイ酸アルミニウムと粘土の複合体（ハスクレイＧＩＩＩ−Ｙ２）を用いた。
【００７２】
また、実施例６ではエチレン−酢酸ビニル共重合体（ＥＶＡ）、実施例７ではエチレン‐メチルメタクリレート共重合体（ＥＭＭＡ）、比較例８では低密度ポリエチレン（ＬＤＰＥ）、比較例９ではポリプロピレンホモポリマー（ＰＰホモ）、比較例１０ではポリプロピレンランダムポリマー（ＰＰランダム）を、熱可塑性樹脂としてそれぞれ用いた。
【００７３】
実施例６及び７、並びに比較例８〜１０の吸湿性シートの作製に用いた樹脂及び吸湿性粒子の組み合わせは、下記の〈結果〉の表２において示されている。なお、表２において、樹脂の「全光線透過率」及び「ヘーズ」は、吸湿性シートの厚さが１００μｍのときの、樹脂自体が有している全光線透過率及びヘーズである。また、「ＶＡ又はＭＭＡ含有率」は、樹脂中の酢酸ビニル（ＶＡ）又はメチルメタクリル酸（ＭＭＡ）の質量％を表している。
【００７４】
２．マスターバッチの作製
上記「１．プレミキシング」において作製した混練物を粉砕し、１８０℃、２００ｒｐｍの条件で、二軸押出機（ＰＣＭ−３０、株式会社池貝）でペレット化して、マスターバッチを作製した。
【００７５】
３．多層製膜
上記「２．マスターバッチの作製」で作製したマスターバッチを用いて、１６０℃、成膜厚み１００μｍ、１００ｒｐｍの条件で、押出成膜装置（ＫＺＷ１５ＴＷ−４５ＭＧ−ＮＨ−２２００）でフィルム化して、吸湿フィルムを作製した。
【００７６】
〈飽和吸湿量の測定〉
下記の方法により、実施例６及び７、及び比較例８〜１０の吸湿フィルムの飽和吸湿量を測定した。
【００７７】
吸湿フィルムを、一辺の長さが約５０ｍｍの正方形の吸湿フィルム片３片に切り出して、重量を測定した。次に、吸湿フィルム片を４０℃、９０％ＲＨ環境下で４８時間放置した後、２３℃、５０％ＲＨ環境下で２４時間放置して、吸湿フィルム片に吸湿させた。その後、吸湿フィルム片の重量を測定した。
【００７８】
吸湿フィルム片の吸湿後の重量を吸湿前の重量で除することにより得た吸湿フィルム片の吸湿前後の重量変化率を、飽和吸湿量（「吸湿重量変化率」）とした。
【００７９】
また、下記の表２に記載の結果は、吸湿フィルム片３つの測定値の平均値である。
【００８０】
〈シースルー性の測定〉
全光線透過率は、ＪＩＳ  Ｋ７３６１−１（１９９７年）に準拠して、かつヘーズは、ＪＩＳ  Ｋ７１３６（２０００年）に準拠して行った。また、下記の表２に記載の結果は、吸湿フィルム片３つの測定値の平均値である。
【００８１】
〈結果〉
表２は、飽和吸湿量及びシースルー性（全光線透過率及びヘーズ）の測定結果を示している。
【００８２】
【表２】
2018024748.tif 000004
【００８３】
表２に示すように、樹脂としてＥＶＡ又はＥＭＭＡを用い、かつ吸湿性粒子として非晶質ケイ酸アルミニウムと粘土の複合体を用いた実施例６及び７では、高いシースルー性（高い全光透過率かつ低いヘーズ）を有していた。特に、実施例６では、全光線透過率は９３．６％かつヘーズは５．０％という、非常に高いシースルー性を有しつつ、吸湿重量変化率は３．８％という、高い吸湿量を有していた。
【００８４】
これに対して、樹脂としてＥＶＡ又はＥＭＭＡ以外の樹脂を用い、かつ吸湿性粒子として非晶質ケイ酸アルミニウムと粘土の複合体を用いた比較例８〜１０は、実施例６及び７と比較して、低いシースルー性（低い全光透過率かつ高いヘーズ）を有していた。
【符号の説明】
【００８５】
１０、１００    光透過性吸湿フィルム
１１    従来の吸湿フィルム
２０    吸湿性粒子
３０    光
１１０    発光表示素子
１２０    基材
１３０    透明基材フィルム
２００    ディスプレイ装置
３００    包装用積層体
【図１】
2018024748.tif 000005
【図２】
2018024748.tif 000006
【図３】
2018024748.tif 000007
【図４】
2018024748.tif 000008